(57)【要約】【課題】帯電防止効果を有するスチレン系樹脂組成物および該樹脂組成物成形品並びにスチレン系樹脂用マスターバッチを提供すること。【解決手段】スチレン系樹脂１００質量部に対して、（Ａ）ポリブタジエン系熱可塑性エラストマーおよび／または（Ｂ）スチレン系熱可塑性エラストマーを０．１〜５．０質量部と、（Ｃ）アルキルスルホン酸塩を０．３〜２．０質量部とを配合してなることを特徴とするスチレン系樹脂組成物。【選択図】  なし【特許請求の範囲】
【請求項１】
スチレン系樹脂１００質量部に対して、（Ａ）ポリブタジエン系熱可塑性エラストマーおよび／または（Ｂ）スチレン系熱可塑性エラストマーを０．１〜５．０質量部と、（Ｃ）アルキルスルホン酸塩を０．３〜２．０質量部とを配合してなることを特徴とするスチレン系樹脂組成物。
【請求項２】
スチレン系樹脂１００質量部に対して、（Ａ）ポリブタジエン系熱可塑性エラストマーおよび／または（Ｂ）スチレン系熱可塑性エラストマーを１〜１００質量部と、（Ｃ）アルキルスルホン酸塩を５〜５０質量部とを、溶融混練してなることを特徴とするスチレン系樹脂用マスターバッチ。
【請求項３】
スチレン系樹脂１００質量部に対して、請求項２のスチレン系樹脂用マスターバッチを０．５〜１０質量部を配合してなることを特徴とするスチレン系樹脂組成物。
【請求項４】
請求項１または３に記載のスチレン系樹脂組成物を成形してなることを特徴とするスチレン系樹脂組成物成形品。
【発明の詳細な説明】
【技術分野】
【０００１】
本発明は、帯電防止効果に優れたスチレン系樹脂組成物および該樹脂組成物成形品に関する。
【背景技術】
【０００２】
従来、スチレン系樹脂は、他の樹脂に比べ、成形加工性、着色性に優れているため、電気・工業用、食品包装用、雑貨・産業用、発泡製品用途など様々な分野で利用されている。しかし、スチレン系樹脂は帯電しやすく、埃の付着といった問題が生じやすい。この問題を解決するために、一般的に界面活性剤（帯電防止剤）の添加が行われている。しかし、スチレン系樹脂は、ポリオレフィン系樹脂などとは異なりガラス転移点が室温よりも高く、成形品の使用温度において界面活性剤のブリードは起こりにくく帯電防止効果の発現が悪い。帯電防止効果を発現させるために界面活性剤の添加量を増量する方法がとられているが、成形品の印刷性不具合や成形加工性の低下並びに物性低下などを引き起こす場合がある。そこで、従来よりも界面活性剤の添加量が少なくても帯電防止効果が得られるスチレン樹脂組成物が望まれている。
【０００３】
スチレン系樹脂の帯電防止効果を改善する従来技術としては、スチレン系樹脂 １００重量部に対して、炭素数８〜２０のアルカンスルホン酸塩とポリオキシエチレン脂肪族アミン、ポリオキシエチレン脂肪酸アミド、脂肪酸グリセリンエステルなどの化合物の内から選ばれる少なくとも一種以上とを重量比で４０／６０〜８０／２０の割合で配合した帯電防止剤を１〜１０重量部配合してなることを特徴とする制電性に優れたスチレン系樹脂組成物（特許文献１）が開示されている。しかし、十分な帯電防止効果を獲得するためには、樹脂に対して２％以上という高濃度の帯電防止剤を添加しなければならないという問題点ある。また、樹脂組成物を成形した直後には十分な帯電防止効果が得られない場合や、高濃度にアルキルスルホン酸塩を添加することによって、印刷不良や成形加工性の低下が起こる場合があるため、より良い方法が求められていた。
【先行技術文献】
【特許文献】
【０００４】
【特許文献１】特開平６−４９３０３号公報
【発明の概要】
【発明が解決しようとする課題】
【０００５】
本発明の目的は、帯電防止効果を有するスチレン系樹脂組成物および該樹脂組成物成形品並びにスチレン系樹脂用マスターバッチを提供することである。
【課題を解決するための手段】
【０００６】
本発明者は、上記課題を解決する為に鋭意研究を重ねた結果、スチレン系樹脂にポリブタジエン系熱可塑性エラストマーとアルキルスルホン酸塩を配合することにより上記課題を解決すること見出した。本発明者は、これらの知見に基づきさらに研究を重ね、本発明を完成するに至った。
すなわち、本発明は、
（１）スチレン系樹脂１００質量部に対して、（Ａ）ポリブタジエン系熱可塑性エラストマーおよび／または（Ｂ）スチレン系熱可塑性エラストマーを０．１〜５．０質量部と、（Ｃ）アルキルスルホン酸塩を０．３〜２．０質量部とを配合してなることを特徴とするスチレン系樹脂組成物、
（２）スチレン系樹脂１００質量部に対して、（Ａ）ポリブタジエン系熱可塑性エラストマーおよび／または（Ｂ）スチレン系熱可塑性エラストマーを１〜１００質量部と、（Ｃ）アルキルスルホン酸塩を５〜５０質量部とを、溶融混練してなることを特徴とするスチレン系樹脂用マスターバッチ、
（３）スチレン系樹脂１００質量部に対して、上記（２）のスチレン系樹脂用マスターバッチを０．５〜１０質量部を配合してなることを特徴とするスチレン系樹脂組成物、
（４）上記（１）または（３）に記載のスチレン系樹脂組成物を成形してなることを特徴とするスチレン系樹脂組成物成形品、
からなっている。
【発明の効果】
【０００７】
本発明のスチレン系樹脂組成物は、該樹脂組成物成形品を成形した直後から経時的に優れた帯電防止効果を有する。また、本発明のスチレン系樹脂用マスターバッチを配合したスチレン系樹脂組成物は、（Ａ）ポリブタジエン系熱可塑性エラストマーおよび／または（Ｂ）スチレン系熱可塑性エラストマーと、（Ｃ）アルキルスルホン酸塩をそれぞれ配合したスチレン系樹脂組成物より優れた帯電防止効果を有する。
【発明を実施するための形態】
【０００８】
本発明で用いられるスチレン系樹脂としては、例えば、汎用ポリスチレン（ＧＰＰＳ）、ハイインパクトポリスチレン（ＨＩＰＳ）、アクリロニトリルーブタジエンースチレン共重合樹脂（ＡＢＳ樹脂）、アクリロニトリルースチレン共重合体（ＡＳ樹脂）、アクリロニトリルーＥＰＤＭ−スチレン共重合樹脂、メチルメタクリレートーブタジエンラバー−スチレン共重合樹脂（ＭＢＳ樹脂）、アクリロ二トリル−エチレンプロピレンラバー−スチレン共重合樹脂（ＡＥＳ樹脂）、アクリロ二トリル−アクリル系ラバー−スチレン共重合樹脂（ＡＡＳ樹脂）などが挙げられる。これらのスチレン系樹脂の中で、好ましくはＧＰＰＳ、ＨＩＰＳ、ＡＢＳであり、さらに好ましくはＨＩＰＳである。
【０００９】
本発明で用いられる（Ａ）ポリブタジエン系熱可塑性エラストマー（以下Ａ成分ともいう）としては、シンジオタクティック１，２−ポリブタジエンが挙げられる。
【００１０】
前記シンジオタクティック１，２−ポリブタジエンは、分子中の１，２結合の割合が約９０％以上であることが好ましい。分子中の１、２結合の割合が９０％より低い場合、融点が低下してシンジオタクティック１，２−ポリブタジエン自身のベタツキによりハンドリング性が低下し、また成形品にベタツキきが発生する場合がある。
【００１１】
前記シンジオタクティック１，２−ポリブタジエンの平均分子量は、約１０万〜３０万であることが好ましく、さらに結晶化度は約１０〜４０％であることが好ましい。平均分子量が１０万以下であると、シンジオタクティック１，２−ポリブタジエンが成形品表面に移行しやすくなり外観不良を引き起こす場合があり、平均分子量が３０万以上であると、成形品表面への移行しにくくなり帯電防止剤のキャリアとしての効果が弱くなる場合がある。また、結晶化度が約１０％以下であると成形品のベタツキの原因となる場合があり、結晶化度が約４０％以上であると帯電防止剤のブリードアウトを阻害する場合がある。
【００１２】
本発明で用いられる（Ｂ）スチレン系熱可塑性エラストマー（以下Ｂ成分ともいう）は、芳香族ビニル単位と、ジエン系単位（例えば、ブタジエン、イソプレンなど）とで構成され、通常、スチレン−ジエン系ブロック共重合体である。スチレン−ジエン系ブロック共重合体としては、例えば、スチレン−ブタジエン−スチレン共重合体（ＳＢＳ）などのスチレン−ブタジエン共重合体、水添スチレン−ブタジエン−スチレン共重合体（ＳＥＢＳ）、スチレン−イソプレン共重合体、水添スチレン−イソプレン共重合体（ＳＥＰ）、スチレン−イソプレン−スチレン共重合体（ＳＩＳ）、水添スチレン−イソプレン−スチレン共重合体（ＳＥＰＳ）などが挙げられる。ブロック共重合体において、末端ブロックは、スチレン系ブロック又はジエン系ブロックのいずれで構成してもよい。これらのスチレン系熱可塑性エラストマーの中で、好ましくはＳＢＳ、ＳＩＳであり、さらに好ましくはＳＢＳである。
【００１３】
上記スチレン系熱可塑性エラストマーを構成するスチレンとゴム成分（ジエン成分）との割合（質量比）は、好ましくはスチレン／ゴム成分＝約２０／８０〜８０／２０、より好ましくは約２０／８０〜５０／５０である。
【００１４】
スチレン系樹脂１００質量部に対するＡ成分および／またはＢ成分の配合量は、０．１〜５．０質量部であり、好ましくは約０．２〜３．０質量部である。上記範囲より少ないと、成形品表面に帯電防止剤を運ぶキャリーとして量が少ないために帯電防止効果は得られず、上記範囲より多いと、スチレン系樹脂との相溶性が悪いため、加工時に目やにの発生や物性低下を起こす場合がある。
【００１５】
本発明で用いられる（Ｃ）アルキルスルホン酸塩（以下Ｃ成分ともいう）としては、例えば、直鎖パラフィンの２級位置にスルホン基が結合した直鎖パラフィンのスルホン酸金属塩が挙げられる。前記パラフィンの炭素数は、好ましくは約８〜２２であり、より好ましくは約１０〜１６である。また、構成する金属塩はアルカリ金属塩が好ましく、ナトリウムがさらに好ましい。具体的には、オクタンスルホン酸ナトリウム、オクタンスルホン酸カリウム、デカンスルホン酸ナトリウム、デカンスルホン酸カリウム、ドデカンスルホン酸ナトリウム、ドデカンスルホン酸カリウム、テトラデカンスルホン酸ナトリウム、テトラデカンスルホン酸カリウム、ヘキサデカンスルホン酸ナトリウム、ヘキサデカンスルホン酸カリウム、オクタデカンスルホン酸ナトリウム、オクタデカンスルホン酸カリウム、イコサンスルホン酸ナトリウム、イコサンスルホン酸カリウム、ヘンイコサンスルホン酸ナトリウム、ヘンイコサンスルホン酸カリウムなどが挙げられる。
【００１６】
スチレン系樹脂１００重量部に対するＣ成分の配合量は、０．３〜２．０質量であり、好ましくは約０．５〜１．５質量部である。配合量が上記範囲を超えると印刷性阻害や加工性の低下を起こす場合があり、上記範囲より少ないと十分な帯電防止効果を発揮することができない場合がある。
【００１７】
本発明のスチレン系樹脂組成物には、所望により、酸化防止剤、耐候剤、紫外線吸収剤、滑剤、アンチブロッキング剤、難燃剤、着色剤などを添加することが出来る。本発明のスチレン系樹脂組成物は、当該分野にて公知の方法にて成形することができる。
【００１８】
本発明のスチレン系樹脂組成物の製造方法としては、例えば、スチレン系樹脂と、Ａ成分および／またはＢ成分とＣ成分とを溶融混練することによって製造することができる。溶融混練する方法としては、通常公知の方法を用いることができ、例えば、単軸押出機、二軸押出機、バンバリーミキサー、ニーダーなどを用いることができる。
【００１９】
前記Ａ成分および／またはＢ成分とＣ成分を、あらかじめスチレン系樹脂に高濃度に配合して溶融混練して得られるスチレン系樹脂用マスターバッチ（以下マスターバッチともいう。）も本発明の形態の一つである。該マスターバッチをスチレン系樹脂に配合することにより、前記Ａ、Ｂ、Ｃの各成分を別々に配合する場合よりも、さらに帯電防止効果が高まるという効果を奏する。これは、スチレン系樹脂にＡ成分および／またはＢ成分とＣ成分とを高濃度にあらかじめ押出機などを用いて溶融混練することにより、Ｃ成分がＡ成分および／またはＢ成分に吸着する量が増えるためと考えられる。
【００２０】
本発明のマスターバッチの配合量は、スチレン系樹脂１００質量部に対し、好ましくはＡ成分および／またはＢ成分が１〜１００質量部であり、Ｃ成分が５〜５０質量部である。さらに好ましくはＡ成分および／またはＢ成分が約１０〜３０質量部であり、Ｃ成分が約１０〜５０質量部である。
【００２１】
本発明のマスターバッチの製造方法は、スチレン系樹脂と、Ａ成分および／またはＢ成分とＣ成分とを溶融混練すればよくその製造方法に特に制限はないが、例えば、各原料を単軸押出機、二軸押出機、バンバリーミキサー、ニーダーなどを用いて溶融混練することにより製造することができる。
【００２２】
前記マスターバッチは、スチレン系樹脂１００質量部に対して０．５〜１０質量部を配合して溶融混練することにより、帯電防止効果を有するスチレン系樹脂組成部物が得られる。
【００２３】
本発明のスチレン系樹脂組成物成形品は、スチレン系樹脂組成物を公知の成形方法で成形することによりえられる。例えば、押出成形、射出成形、真空成形、ブロー成形などの方法が挙げられる
得られたスチレン系樹脂成形品は、帯電防止効果を有するため、特に食品容器、工業用部品搬送トレー、雑貨、文房具などに用いられる。
【００２４】
以下に本発明を実施例で説明するが、これは本発明を単に説明するだけのものであって、本発明を限定するものではない。
【実施例】
【００２５】
＜スチレン系樹脂組成物および該組成物成形品の作製＞
（１）原材料
スチレン系樹脂１：ＧＰＰＳ（商品名：ＨＲＭ２６；東洋スチレン社製）
スチレン系樹脂２：ＨＩＰＳ（商品名：Ｅ６４０Ｎ；東洋スチレン社製）
スチレン系樹脂３：ＡＢＳ（商品名：スタイラックＡ３９４１；旭化成社製）
Ａ１：１，２−ブタジエン（商品名：ＲＢ８１０；ＪＳＲ社製）
Ｂ１：ＳＢＳ（商品名：タフプレン３１５；旭化成ケミカルズ社製）
Ｂ２：ＳＥＢＳ（商品名：ＤＹＮＡＲＯＮ８６０１Ｐ；ＪＳＲ社製）
Ｂ３：ＳＩＳ（商品名：ＴＲ２００１；ＪＳＲ社製）
Ｃ１：アルキルスルホン酸ナトリウム（商品名：アンステックスＨＴ−１００；東邦化学工業社製）
【００２６】
（２）スチレン系樹脂組成物の配合
上記原材料を用いて作製したスチレン系樹脂の配合組成を表１に示す。
【００２７】
【表１】
2014015569.tif 000002
【００２８】
（３）スチレン系樹脂組成物および該組成物成形品の作製
表１に記載の原材料の１５倍量を二軸押出機（型式ＫＺＷ１５ＴＷ−４５ＭＧ−ＮＨ；テクノベル社製）を用いて、バレル温度２００〜２４０℃、ヘッド温度２３０℃、スクリュー回転数３００ｒｐｍ、押出量３ｋｇ／ｈｒの条件で溶融混練してスチレン系樹脂組成物（実施例品１〜１０、比較例品１〜８）を得た。次いで、ストランド状に押し出されたスチレン系樹脂組成物をペレタイザーにてカットし円柱状（直径３ｍｍ、長さ３ｍｍ）のペレットに造粒し、このペレットをプレス成形機（型式：ＡＹＳＲ−５；神藤金属工業所社製）を用いて温度２４０℃の条件で、３ＭＰａで３０秒、５ＭＰａで３０秒、１０ＭＰａで１２０秒プレス後、５Ｍｐａの圧力をかけながら水冷し、厚さ０．５ｍｍのシート状スチレン系樹脂組成物成形品（試作品１〜１８）を得た。
【００２９】
＜帯電防止効果の評価１＞
得られたシート状スチレン系樹脂組成物成形品（試作品１〜１８）の帯電防止効果は、シート表面の表面固有電気抵抗率をシートを作製してから１日後、７日後、１４日後、３０日後、６０日後に測定して評価した。表面固有電気抵抗値が、１．０×１０１４以下であると帯電防止効果があるといえ、１．０×１０１３以下であると非常に帯電防止効果があるといえる。表面固有電気抵抗率測定条件は下記の条件で行った。測定結果を表２に示す。
（表面固有電気抵抗値測定条件）
試験機械：超絶縁計  ＳＭ−８２２０（東亜ＤＫＫ社製）
印加電圧：５００Ｖ
印加時間：１分
温度    ：２５℃
湿度    ：６５％
【００３０】
【表２】
2014015569.tif 000003
結果より、試作品１〜１０は、全てにおいて表面固有電気抵抗率が１．０×１０１４以下であり、帯電防止効果を有し、特に試作品１〜６および試作品１０は、全てにおいて１．０×１０１３以下であり優れた帯電防止効果を有していた。また、前記帯電防止効果は、該樹脂組成物を成形した直後から経時的に帯電防止効果を有していた。  一方、試作品１１〜１６、１８は、全てにおいて表面固有電気抵抗率が１．０×１０１４より大きく、帯電防止効果を有していなかった。また、試作品１７は成形してから３０日後、６０日後の表面固有電気抵抗率が１．０×１０１４以下であり、帯電防止効果を有しているが、成形してから１日後、７日後、１４日後の表面固有電気抵抗率が１．０×１０１４より大きく、帯電防止効果を有していなかった。
【００３１】
＜スチレン系樹脂用マスターバッチを用いたスチレン系樹脂組成物および該組成物成形品の作製＞
（１）スチレン系樹脂用マスターバッチの作製
原材料として、「＜スチレン系樹脂組成物および該組成物成形品の作製＞（１）原材料」に記載の原材料を用いてマスターバッチを作製した。マスターバッチの配合組成を表３に示す。
【００３２】
【表３】
2014015569.tif 000004
【００３３】
マスターバッチは、表３に記載の原材料の１５倍量を二軸押出機（型式ＫＺＷ１５ＴＷ−４５ＭＧ−ＮＨ；テクノベル社製）を用いてバレル温度２００〜２４０℃、ヘッド温度２３０℃、スクリュー回転数５００ｒｐｍ、押出量２．５ｋｇ／ｈｒの条件で溶融混練し、ストランド状に押し出されたスチレン系樹脂組成物をペレタイザーにてカットしてペレット状のスチレン系樹脂用マスターバッチを得た。
【００３４】
（２）スチレン系樹脂用マスターバッチを用いたスチレン系樹脂組成物および該組成物成形品の作製
原材料として「＜スチレン系樹脂組成物および該組成物成形品の作製＞（１）原材料」に記載の原材料と得られたマスターバッチを用いてスチレン系樹脂組成物および該組成物成形品を作製した。スチレン系樹脂組成物の配合組成を表４に示す。
【００３５】
【表４】
2014015569.tif 000005
【００３６】
マスターバッチを用いたスチレン系樹脂組成物は、表４に記載の原材料の１５倍量を用い、「＜スチレン系樹脂組成物および該組成物成形品の作製＞（３）スチレン系樹脂組成物および該組成物成形品の作製」と同じ方法でスチレン系樹脂組成物（実施例品１１、１２）およびシート状スチレン系樹脂組成物成形品（試作品１９、２０）を得た。
ここで、スチレン系樹脂組成物に含まれる成分Ａと成分Ｃの量は、実施例１１と実施例１が同量であり、実施例１２と実施例５が同量である。
【００３７】
＜帯電防止効果の評価２＞
得られたシート状スチレン系樹脂組成物成形品（試作品１９、２０）の帯電防止効果は、「＜帯電防止効果の評価１＞」と同じ方法で評価した。測定結果を表５に示す。
スチレン系樹脂組成物に含まれる成分Ａと成分Ｃの量が同等であるスチレン系樹脂組成物成形品（試作品１、５）の測定結果も表５に示す。
【００３８】
【表５】
2014015569.tif 000006
結果より、Ａ成分とＣ成分を同量配合した試作品１９と試作品１とでは、Ａ成分とＣ成分をあらかじめ溶融混練して得たスチレン系樹脂用マスターバッチを用いた試作品１９が試作品１より帯電防止効果に優れていた。 同様に、スチレン系樹脂用マスターバッチを用いた試作品２０は、試作品５より帯電防止効果に優れていた。